(57)【要約】    １つ以上の（メタ）アクリルモノマー、１つ以上のビニル芳香族モノマー、およびそれらの混合物からなる群から選択される１つ以上のビニルモノマーの共有結合された残基を有する、ポリオレフィンブロックコポリマーが提供される。  【選択図】なし【特許請求の範囲】
【請求項１】
１つ以上の（メタ）アクリルモノマー、１つ以上のビニル芳香族モノマー、およびそれらの混合物からなる群から選択される１つ以上のビニルモノマーの共有結合された残基を有する、ポリオレフィンブロックコポリマー。
【請求項２】
前記ポリオレフィンブロックコポリマーが、１つ以上のアモルファスブロックおよび１つ以上の結晶性ブロックを含む、請求項１に記載のポリオレフィンブロックコポリマー。
【請求項３】
前記ビニルモノマーが、１つ以上の（メタ）アクリルモノマーからなる、請求項１に記載のポリオレフィンブロックコポリマー。
【請求項４】
前記ビニルモノマーが、１つ以上のビニル芳香族モノマーからなる、請求項１に記載のポリオレフィンブロックコポリマー。
【発明の詳細な説明】
【技術分野】
【０００１】
ポリオレフィンブロックコポリマーは、種々の目的に有用である。しかしながら、そのようなポリオレフィンの表面は、一般に極性種と適合しない。この不適合性は、種々の状況で明らかである。例えば、ほとんどの塗料およびインクは、極性化合物を含有する複雑な組成物である。典型的な塗料およびインクは、ポリオレフィンブロックコポリマーから作製された物品の表面を適切に湿潤しない。別の例では、ポリオレフィンブロックコポリマーがアクリルコポリマーなどの極性ポリマーとブレンドされた場合、そのようなブレンドから作製された物品は、典型的には、応力白化を示し、これは、極性ポリマーがポリオレフィンブロックコポリマーに十分に接着しないことを示す。変性生成物が極性種との適合性を改善するように、ポリオレフィンブロックコポリマーを変性する方法を見出すことが望ましい。より具体的には、変性ポリオレフィンブロックコポリマーが、未変性ポリオレフィンブロックコポリマーに対して以下の改善の１つまたは両方を有することが望ましい：多種多様の塗料またはインクが、未変性ポリオレフィンブロックコポリマーの表面を湿潤して接着するよりも、変性ポリオレフィンブロックコポリマーの表面を湿潤してその表面に接着する、および変性ポリオレフィンブロックコポリマーとアクリルポリマーとのブレンドが、未変性ポリオレフィンブロックコポリマーとアクリルポリマーとのブレンドよりも、応力白化が少ないことを示す。
【０００２】
ＵＳ５，２４７，０２４は、ポリオレフィンのセグメント化されたコポリマーの調製プロセスを記載している。ＵＳ５，２４７，０２４は、ポリオレフィンブロックコポリマーの使用を記載していない。また、ＵＳ５，２４７，０２４のプロセスは、分散剤の使用を必要とし、圧力容器内で実行される。改善されたプロセスおよび改善された変性ポリオレフィンを提供することが望ましい。以下の利点のうちの１つ以上を有するプロセスを提供することが望ましい：分散剤は必要とされず、かつ／または圧力容器は、必要とされない。
【０００３】
以下は、本発明の記述である。
【０００４】
本発明の第１の態様は、ポリマー組成物を形成するためのプロセスであり、このプロセスは、
（ａ）水性媒体中でスラリーを提供することであって、このスラリーは、
（ｉ）結晶性ブロックおよびアモルファスブロックを含む、ポリオレフィンブロックコポリマーを含むペレット、
（ｉｉ）１つ以上のビニルモノマー、
（ｉｉｉ）１つ以上の開始剤、
を含み、このスラリーは、スラリーの総重量に基づいて、０〜０．０１重量％のすべての界面活性剤および０〜０．０１重量％のすべての水溶性ポリマーを含む、提供することと、
（ｂ）１つ以上のビニルモノマーを重合することと、を含む。
【０００５】
本発明の第２の態様は、１つ以上の（メタ）アクリルモノマー、１つ以上のビニル芳香族モノマー、およびそれらの混合物からなる群から選択される１つ以上のビニルモノマーの共有結合残基を有するポリオレフィンブロックコポリマーである。
【０００６】
以下は、本発明の詳細な説明である。
【０００７】
本明細書で使用される場合、以下の用語は、文脈上他に明確に示されていない限り、指定された定義を有する。
【０００８】
本明細書において使用される場合、「ポリマー」は、より小さい化学繰り返し単位の反応生成物で構成される比較的大きな分子である。ポリマーは、直鎖状、分岐状、星型、ループ状、超分岐状、架橋状、またはそれらの組み合わせである構造を有してもよく、ポリマーは、単一タイプの繰り返し単位（「ホモポリマー」）を有してもよく、またはそれらは２種以上の繰り返し単位（「コポリマー」）を有してもよい。コポリマーは、ランダムに、順番に、ブロックで、他の配置で、またはそれらの任意の混合物もしくは組み合わせで配置された様々なタイプの繰り返し単位を有してもよい。ポリマーは、１，０００ダルトン以上の重量平均分子量を有する。十分に架橋されていて、任意の溶媒中で不溶性になるポリマーは、無限の分子量を有すると見なされる。
【０００９】
ブロックコポリマーは、Ｍ１およびＭ２と標識付けされた２つの異なるモノマーの重合単位を有するポリマーである。ブロックコポリマーには、互いに直接結合している１０個以上のＭ１の重合単位の少なくとも１つのシーケンス（「Ｍ１ブロック」と呼ばれる）および互いに直接結合している１０個以上のＭ２の重合単位の少なくとも１つのシーケンス（「Ｍ２ブロック」と呼ばれる）が存在する。Ｍ１の重合単位の９０モル％以上がＭ１ブロック内にあり、Ｍ２の重合単位の９０モル％以上がＭ２ブロック内にある。ブロックコポリマーは、少なくとも１つのＭ１ブロックおよび少なくとも１つのＭ２ブロックを有し、場合により複数のＭ１ブロックを有し、場合により複数のＭ２ブロックを有する。
【００１０】
いくつかのブロックコポリマーは、Ｍ１およびＭ２を超える追加の異なるモノマーの追加のブロックを有する。いくつかのブロックコポリマーは、場合により、Ｍ３の重合単位の９０％以上がＭ１とＭ３との混合ブロック内にある限り（すなわち、Ｍ２ブロック内にＭ３の重合単位がほとんどまたは全くない）、Ｍ１の重合単位のみを有する代わりに、Ｍ１単位と第３のモノマーＭ３の単位との統計的混合物を有するブロックを有してもよい。同様に、第４のモノマーＭ４の重合単位は、Ｍ１ブロック内ではなく、Ｍ２ブロック内に見られてもよい。
【００１１】
ブロックのすべてが互いに結合して単一の線を形成するブロックコポリマーは、直鎖ブロックコポリマーである。他のブロックコポリマーは、分岐を有してもよい。
【００１２】
本明細書では、ポリマーは、以下の条件下でグラフトポリマーと標識付けされる。本明細書でＭＧＲＡＦＴと標識付けされたモノマーの分子は、元のポリマーと反応し、ＭＧＲＡＦＴの分子の多くは、元のポリマーに直接結合するか、またはＭＧＲＡＦＴの１つ以上の相互に共有結合した単位の鎖（鎖は元のポリマーに直接結合する）に結合するかのいずれかによって、元のポリマーに共有結合する。
【００１３】
互いに反応してポリマーの繰り返し単位を形成することができる分子は、本明細書において「モノマー」として知られている。そのように形成された繰り返し単位は、本明細書においてモノマーの「重合単位」として知られている。
【００１４】
ビニルモノマーは、構造
【化１】
2021506998.tif 000002
を有し、式中、Ｒ１、Ｒ２、Ｒ３、およびＲ４のそれぞれは、独立して、水素、ハロゲン、脂肪族基（例えば、アルキル基など）、置換脂肪族基、アリール基、置換アリール基、別の置換もしくは非置換有機基、またはそれらの任意の組み合わせである。ビニルモノマーは、フリーラジカル重合してポリマーを形成することができる。
【００１５】
オレフィンモノマーは、１つ以上の炭素−炭素二重結合を有し、かつ芳香環を有さない炭化水素であるモノマーである。
【００１６】
５０重量％を超えるオレフィンモノマーの重合単位を有するポリマーは、ポリオレフィンである。ビニル芳香族モノマーは、Ｒ１、Ｒ２、Ｒ３、およびＲ４のうちの１つ以上が１つ以上の芳香環を含有するビニルモノマーである。（メタ）アクリレートは、アクリレートまたはメタクリレートを意味する。（メタ）アクリルは、アクリルまたはメタクリレートを意味する。（メタ）アクリルモノマーは、アクリル酸、メタクリル酸、それらのアルキルエステル、それらの置換アルキルエステル、それらのアミド、それらのＮ−置換アミド、アクリロニトリル、メタクリロニトリル、およびそれらの混合物から選択されるモノマーである。置換基は、例えば、ヒドロキシル基、アルキル基、芳香族基、非芳香族炭素−炭素二重結合を含有する基、もしくは他の基、またはそれらの組み合わせであり得る。
【００１７】
アルファ−オレフィンは、３つ以上の炭素原子を有し、かつ末端炭素原子にあるちょうど１つの炭素−炭素二重結合を有する炭化水素である。すなわち、アルファ−オレフィンでは、炭素−炭素二重結合における２つの炭素原子のうちの少なくとも１つにも２つの水素原子が結合している。
【００１８】
分散液は、連続した液体媒体全体に分散する粒子の集まりである。連続した液体媒体は、液体媒体が液体媒体の重量に基づいて８０重量％以上の水である場合、水性媒体である。
【００１９】
本明細書では、化合物は、２０℃でその溶媒の１リットルに溶解するその化合物の量が５グラム以下である場合、溶媒に不溶性であると言われる。５グラムを超える化合物が２０℃で溶媒の１リットルに溶解する場合、その化合物は、本明細書ではその溶媒に溶解すると言われる。
【００２０】
開始剤は、開始条件に曝されると、フリーラジカル重合を開始することができるラジカル部分を生成する化合物である。開始条件の性質は、開始剤間で変わる。いくつかの例：熱開始剤は、十分に高い温度まで加熱するとラジカル部分を生成し、光開始剤は、十分に短い波長および十分に高い強度の放射線に曝されると、ラジカル部分を生成する。別の例として、レドックス開始剤は、酸化／還元反応で一緒に反応してラジカル部分を生成する一対の分子であり、開始条件は、対の両方の要素が存在し、互いに反応することができるときに取得される。
【００２１】
ポリマー組成物は、結晶性もしくはアモルファス、またはそれらの組み合わせであり得る。ポリマー組成物のアモルファス部分は、変曲点法を使用して、１０℃／分のスキャン速度で示差走査熱量測定（ＤＳＣ）によって測定される１つ以上のガラス転移温度（Ｔｇ）によって特徴付けられ得る。ポリマー組成物の結晶性部分は、１０℃／分のＤＳＣによっても特徴付けられ得る。ＤＳＣ分析で結晶性の発熱ピークが現れた場合、ポリマー組成物は、部分的または完全に結晶性であると見なされ、結晶化度の程度は、試料の質量（グラム）で割った結晶性発熱ピーク（ジュール）下の面積で評価される。
【００２２】
本明細書で使用する場合、「非水性溶媒」は、１８℃〜３０℃の範囲を含む温度範囲にわたって液体であり、かつ水ではない化合物である。
【００２３】
本明細書で使用する場合、界面活性剤は、疎水性部分および親水性部分の両方を含有する分子を有する化合物である。疎水性部分は、典型的には、互いに結合して直鎖構造、分岐構造、環状構造、またはそれらの組み合わせを形成する８つ以上の炭素原子を有する１つ以上の化学基を含有する。親水性部分は、典型的には、イオン基または−（ＣＨ２ＣＨ２Ｏ）ｎ−基を含有し、式中、ｎは２以上である。化合物がそのｐＨで水と接触すると、基の５０モル％以上がイオン状態になるように、いくつかの値または３〜１１のｐＨの値の範囲がある場合、その基はイオン性である。
【００２４】
本明細書で使用する場合、スラリーは、水に溶解しない固体粒子が水性媒体中に分散される組成物である。粒子は、任意のサイズであり得る。分散は、安定していても安定していなくてもよい。すなわち、粒子が容器の底部に沈殿するか、または上面に浮くかのいずれかを防ぐために、機械的振動（例えば、撹拌など）が必要な場合と必要でない場合がある。
【００２５】
本発明は、結晶性ブロックおよびアモルファスブロックを含有するポリオレフィンブロックコポリマーを伴う。好ましくは、ポリオレフィンブロックコポリマーは、エチレンもしくは１つ以上のアルファ−オレフィン、またはそれらの組み合わせの重合単位を含有する。より好ましくは、ポリオレフィンブロックコポリマーの重合単位のすべては、エチレンもしくは１つ以上のアルファ−オレフィン、またはそれらの組み合わせの重合単位である。
【００２６】
好ましくは、ポリオレフィンブロックコポリマーの結晶性ブロックは、エチレンもしくはプロピレン、またはそれらの混合物の重合単位を含有し、より好ましくは、エチレンの重合単位を含有する。好ましくは、結晶性ブロックは、エチレンおよびプロピレン以外のモノマーの重合単位をほとんどまたは全く含有しない。すなわち、結晶性ブロックでは、エチレンおよびプロピレン以外のモノマーの重合単位がないか、または結晶性ブロックの重量に基づいて、エチレンおよびプロピレン以外のモノマーの重合単位の量が０．１重量％以下、より好ましくは０．０１重量％以下、より好ましくは０重量％のいずれかである。
【００２７】
結晶化度の量は、１０℃／分でのＤＳＣにおいて結晶発熱を観察することと、結晶性ブロックの既知の結晶化エンタルピーに基づいて、結晶性ポリマーの重量％を計算することと、によって評価される。好ましくは、ポリオレフィンブロックコポリマー中の結晶化度の量は、５〜２５％である。
【００２８】
好ましくは、ポリオレフィンブロックコポリマーのアモルファスブロックは、４つ以上の炭素原子を有する１つ以上のアルファ−オレフィンの重合単位を含有し、より好ましくは、６つ以上の炭素原子を有する１つ以上のアルファ−オレフィンの重合単位を含有し、より好ましくは、８つ以上の炭素原子を有する１つ以上のアルファ−オレフィンの重合単位を含有する。好ましくは、ポリオレフィンブロックコポリマーのアモルファスブロックは、１２個以上の炭素原子を有する１つ以上のアルファ−オレフィンの重合単位を含有し、より好ましくは、１０個以下の炭素原子を有する１つ以上のアルファ−オレフィンの重合単位を含有する。
【００２９】
好ましくは、アモルファスブロックのＴｇは、２０℃以下、より好ましくは０℃以下、より好ましくは−２０℃以下、より好ましくは−４０℃以下である。
【００３０】
ポリオレフィンブロックコポリマーの可溶性部分は、以下のように決定され得る。元の重量のＷＰＯ０のポリオレフィンブロックコポリマーの試料を溶媒で抽出する。次いで、溶媒を蒸発させて計量し、残基の重量（ＷＰＯＳＯＬ）は、ポリオレフィンブロックコポリマーの可溶性部分である。そのとき、ポリオレフィンブロックコポリマー（ＰＯＳＦ）の可溶性重量画分は、
ＰＯＳＦ＝ＷＰＯＳＯＬ／ＷＰＯ０である。
好ましくは、５０％以下、より好ましくは２５％以下、より好ましくは１０％以下、より好ましくは５％以下、より好ましくは２％以下のＰＯＳＦを有するポリオレフィンブロックコポリマーが使用される。
【００３１】
本発明は、水性媒体中のスラリーを伴い、スラリーは、ポリオレフィンブロックコポリマーを含むペレットを含有する。好ましくは、ペレット中のポリオレフィンブロックコポリマーの量は、ペレットの重量に基づいて、８０重量％以上、より好ましくは、９０重量％以上、より好ましくは９５重量％以上である。ペレットの重量は、「乾燥」ペレットの重量を指し、これは、水および１５０℃以下の沸点を有する他の任意の化合物をペレットから除去した後に決定される。
【００３２】
ペレットは、任意のサイズまたは形状であり得る。ペレットのサイズは、ペレットが通過する、または通過しないメッシュスクリーンのサイズによって特徴付けられ得る。好ましくは、乾燥時に、ペレットの８０重量％以上が、１２．７ｍｍの開口部を有するスクリーンを通過する。好ましくは、乾燥時に、ペレットの８０重量％以上が、２ｍｍの開口部を有するスクリーンを通過できない。
【００３３】
スラリー中のペレットの量は、スラリー中の水の重量に基づく乾燥ペレットの５重量％以上、より好ましくは１０重量％以上である。スラリー中のペレットの量は、スラリー中の水の重量に基づく乾燥ペレットの４０重量％以下、より好ましくは３０重量％以下である。
【００３４】
スラリーの水性媒体は、好ましくは、水性媒体の重量に基づいて、８０重量％以上、好ましくは９０％以上、より好ましくは９５％以上、より好ましくは９８％以上の量の水を含有する。
【００３５】
スラリーは、場合により非水性溶媒も含有する。好ましい非水性溶媒は、水に溶解しない。好ましい非水性溶媒は、ポリオレフィンブロックコポリマーを含有する乾燥ペレットを過剰量の非水性溶媒と接触させた場合、ペレットが膨潤するが非水性溶媒に溶解しないように選ばれる。好ましくは、非水性溶媒が使用されるとき、使用される各ビニルモノマーは、非水性溶媒に可溶性である。好適な非水性溶媒は、アルカン、芳香族炭化水素、脂肪族ケトン、５つ以上の炭素の一価アルコール、およびそれらの混合物から選ばれ得る。好ましい非水性溶媒は、芳香族炭化水素であり、より好ましいのは、ベンゼン、トルエン、ｔｅｒｔ−ブチルベンゼン、トルエン、およびそれらの混合物であり、より好ましいのは、トルエンである。
【００３６】
好ましくは、ペレットを膨潤させる非水性溶媒が選ばれる。好ましくは、非水性溶媒の量がペレットの重量に基づいて５０重量％以下であるとき、ペレット内にある非水性溶媒の部分は、非水性溶媒の総重量に基づいて、５０重量％以上、より好ましくは７５重量％以上、より好ましくは９０重量％以上である。
【００３７】
スラリーは、界面活性剤を含有しないか、または比較的少量の界面活性剤を含有するかのいずれかである。スラリー中の界面活性剤の量は、スラリーの総重量に基づいて、０〜０．０１重量％、好ましくは０〜０．００１重量％である。
【００３８】
スラリーは、水溶性ポリマーを含有しないか、または比較的少量の水溶性ポリマーを含有するかのいずれかである。スラリー中の水溶性ポリマーの量は、スラリーの総重量に基づいて、０〜０．０１重量％、好ましくは０〜０．００１重量％である。本発明のスラリー以外の組成物では、分散剤として水溶性ポリマーが使用されることがある。使用されるいくつかの一般的な水溶性ポリマーは、（メタ）アクリル酸エステルと（メタ）アクリル酸とのコポリマーである。
【００３９】
本発明のスラリーは、１つ以上のビニルモノマーを含有する。好ましいモノマーは、ビニル芳香族モノマー、（メタ）アクリルモノマー、およびそれらの混合物である。ビニル芳香族モノマーの中では、好ましいのは、スチレンおよびアルキル置換スチレンである。（メタ）アクリルモノマーの中では、好ましいのは、（メタ）アクリル酸の置換および非置換アルキルエステルである。（メタ）アクリル酸の置換アルキルエステルの中では、好ましいのは、ヒドロキシル基、アミン基、およびグリシジル基から選択されるアルキル基に置換基を有するものであり、より好ましいのは、ヒドロキシ基およびグリシジル基であり、より好ましいのは、ヒドロキシル基である。好ましいのは、（メタ）アクリル酸の非置換アルキルエステルである。好ましくは、酸形態または塩形態のいずれかでカルボキシル基を有するモノマーが使用されない。
【００４０】
いくつかの好ましい実施形態（本明細書では「全ＶＡＭ」実施形態）では、モノマーのすべてがビニル芳香族モノマーである。全ＶＡＭ実施形態では、非水性溶媒の量は、ポリオレフィンブロックコポリマーを含有する乾燥ペレットの重量およびすべてのビニルモノマーの重量に基づいて、好ましくは５０重量％以下、より好ましくは２０重量％以下、より好ましくは１０重量％以下、より好ましくはゼロである。
【００４１】
他の好ましい実施形態（本明細書では「（メタ）アクリル」）実施形態では、ビニルモノマーは、１つ以上の（メタ）アクリルモノマーを含む。いくつかの（メタ）アクリル実施形態では、（メタ）アクリルモノマーの量は、ビニルモノマーの総重量に基づいて、５０重量％以上、または７５重量％以上、または１００重量％である。（メタ）アクリル実施形態の中では、非水性溶媒の量は、ポリオレフィンブロックコポリマーを含有する乾燥ペレットの重量およびすべてのビニルモノマーの重量に基づいて、好ましくは５重量％以上、より好ましくは１０重量％以上、より好ましくは２０重量％以上である。（メタ）アクリル実施形態の中では、非水性溶媒の量は、ポリオレフィンブロックコポリマーを含有する乾燥ペレットの重量およびすべてのビニルモノマーの重量に基づいて、好ましくは１００重量％以下、より好ましくは７５重量％以下、より好ましくは５０重量％以下である。
【００４２】
好ましくは、使用されるビニルモノマーの総量は、ペレットの乾燥重量およびすべてのビニルモノマーの重量に基づいて、５重量％以上、より好ましくは１０重量％以上、より好ましくは１５重量％以上、より好ましくは２０重量％以上である。好ましくは、使用されるビニルモノマーの総量は、ペレットの乾燥重量およびすべてのビニルモノマーの重量に基づいて、６０重量％以下、より好ましくは５０重量％以下である。
【００４３】
スラリーは、１つ以上の開始剤を含有する。好ましい開始剤は、ジアシル化合物、過酸化物、過エステル、および過酸であり、より好ましいのは、過酸化物である。好ましい開始剤は、水溶性ではない。好ましい開始剤は、以下の構造を有するペルオキシエステルであり、
【化２】
2021506998.tif 000003
式中、Ｒ５およびＲ６はそれぞれ、独立して、炭化水素基、より好ましくは、アルキル基、より好ましくは、２つ以上の炭素原子を有するアルキル基、より好ましくは、３つ以上の炭素原子を有するアルキル基である。好ましくは、Ｒ５およびＲ６はそれぞれ、独立して、１８個以下の炭素原子を有するアルキル基である。２つの好ましい開始剤は、ｔ−ブチルペルオキシ２−エチルヘキサノエートおよびｔ−アミルペルオキシピバレートである。
【００４４】
好ましい開始剤は、熱開始剤である。熱開始剤は、１時間の半減期を与える温度（Ｔ１）によって特徴付けられ得る。好ましい開始剤は、１００℃以下、より好ましくは９５℃以下のＴ１を有する。好ましい開始剤は、６０℃以上、より好ましくは７０℃以上のＴ１を有する。
【００４５】
使用される開始剤の総量は、好ましくは、使用されるビニルモノマーの総量に基づいて、０．３重量％以上、より好ましくは、０．５重量％以上、より好ましくは１重量％以上、より好ましくは２重量％以上である。使用される開始剤の総量は、好ましくは、使用されるビニルモノマーの総量に基づいて、１０重量％以下、より好ましくは７重量％以下、より好ましくは５重量％以下である。
【００４６】
好ましくは、スラリー中のビニルモノマーが重合される。好ましくは、ペレットのすべておよび非水性溶媒のすべては、ビニルモノマーの添加前にスラリーに添加される。スラリーは、ペレットを水性媒体中に分散させ続ける必要がある場合、好ましくは撹拌により、機械的に振動される。次いで、ビニルモノマーが好ましくはそのときにスラリーに添加される。次いで、ビニルモノマーの重合が、ビニルモノマーをスラリーに添加するプロセス中もしくはプロセス後に、またはビニルモノマーをスラリーに添加するプロセス中とプロセス後との組み合わせのいずれかで行われる。
【００４７】
重合は、開始剤の存在を提供することにより、および開始剤がラジカルを生成する条件を確立することにより行われる。好ましくは、開始剤は、熱開始剤であり、開始剤がラジカルを生成する条件を確立することは、温度を上げることを伴う。好ましくは、２５℃で検出可能な重合を引き起こすのに十分なラジカルを生成しないが、８５℃以上で検出可能な重合を引き起こすのに十分なラジカルを生成する開始剤が選ばれる。
【００４８】
重合を行う１つの好適な方法は、ポリオレフィンブロックコポリマーを含有するペレットのスラリーを提供し、非水溶媒（使用する場合）をスラリーに添加し、かつスラリーを６０℃以上の温度ＴＳＬＵＲＲＹに加熱することである。好ましくは、ＴＳＬＵＲＲＹは、７０℃以上、より好ましくは８０℃以上、より好ましくは８５℃以上である。好ましくは、スラリーが温度ＴＳＬＵＲＲＹに保たれている間、ビニルモノマーおよび開始剤の両方が徐々にスラリーに添加される。１つの好ましい方法は、すべての所望のビニルモノマーとすべての所望の開始剤との混合物を室温（約２３℃）で形成し、次いでその混合物を徐々にスラリーに添加することである。
【００４９】
重合を行う好ましい方法は、ポリオレフィンブロックコポリマー、非水溶媒（使用する場合）、モノマー、および開始剤の混合物を３０℃未満の温度で作製することである。好ましくは、この混合物を作製する温度は、開始剤の半減期が１時間であるＴ１の温度より２０℃超低い。この混合物は、場合により、ポリオレフィンブロックコポリマーが他の成分によって膨潤するようになる間、室温で放置することが可能であり得る。好ましくは、成分は、ポリオレフィンブロックコポリマー粒子を膨潤させる液体が、ポリオレフィンブロックコポリマー粒子を互いに融合させないように選ばれる。次いで、水を添加して、撹拌し、膨潤したポリオレフィンブロックコポリマー粒子のスラリーを形成する。次いで、スラリーは、開始剤が重合を開始するのに十分なラジカルを作るのに十分な温度、好ましくは７０℃〜９５℃まで加熱される。スラリーが加熱される温度は、Ｔ１より２０℃低い温度以上であることが好ましく、Ｔ１より２０℃高い温度以下であることが好ましい。
【００５０】
ビニルモノマーを徐々にスラリーに添加するとき、ビニルモノマーの添加開始からビニルモノマーの添加完了までの所要時間（ＴＡＤＤ）は、好ましくは５分以上、より好ましくは１０分以上、より好ましくは１５分以上である。好ましくは、ＴＡＤＤは、２時間以下、より好ましくは１時間以下である。
【００５１】
好ましくは、ビニルモノマーの重合後、非水性溶媒および水の両方がスラリーから除去される。好ましい実施形態では、スラリーは、９５℃まで加熱され、非水性溶媒は、例えば、水蒸気蒸留により除去される次いで、好ましくは、ペレットは、濾過によりスラリーから分離され、次いで、例えばペレットは、例えば６０℃の真空オーブンで乾燥される。
【００５２】
好ましくは、ビニルモノマーの重合は、大気圧で行われる。すなわち、好ましくは、重合は、周囲雰囲気への開口部を有するか、そうでなければ、容器中の圧力を周囲雰囲気と同じ圧力に維持することを可能にする容器中で行われる。周囲雰囲気は、通常、０．８〜１．１気圧の圧力を有する。
【００５３】
本明細書では、ビニルモノマーの重合は、ビニルモノマーの相互の重合およびビニルモノマーのポリオレフィンブロックコポリマーへの結合の両方を伴う複雑なプロセスであると見なされる。ポリオレフィンブロックコポリマーに結合したビニルモノマーは、ポリオレフィンブロックコポリマーに直接結合した個々のビニルモノマーの形態であっても、重合したビニルモノマーの鎖が長いまたは短い鎖の形態であってもよく、重合したビニルモノマーの鎖は、ポリオレフィンブロックコポリマーにそれを結合する１つ以上の共有結合を有する。
【００５４】
ポリオレフィンブロックコポリマーに結合する（「グラフト化率」と標識付けされた）ビニルモノマーの量は、以下のように評価される。グラフト化する前の乾燥ポリオレフィンブロックコポリマーの重量は、ＷＰＯ１である。上記で定義したように、グラフト化する前のポリオレフィンブロックコポリマーにおける可溶性重量画分は、ＰＯＳＦである。スラリーに添加されるすべてのビニルモノマーの重量は、ＷＭＯＮである。グラフト化されたペレットの初期重量は、ＷＧＲ１である。グラフトされたペレットは、溶媒で抽出され、次いで、溶媒を蒸発させ、残基の重量は、溶解した材料ＷＧＲＳＯＬの重量である。溶解した材料ＷＧＲＳＯＬは、元のポリオレフィンブロックコポリマーならびにビニルモノマーの可溶性残基およびその反応生成物の両方からの可溶性材料を含有する。そのとき、グラフト化率は、
％グラフト化＝１００＊［ＷＧＲＳＯＬ−（ＰＯＳＦ）＊（ＷＰＯ１）］／ＷＭＯＮである。
時々、測定における小さな不可避の誤差のために、％グラフト化は、１００％を超えるように見える。そのような場合、％グラフト化は、本明細書では１００％であると考える。
【００５５】
好ましくは、％グラフト化は、５０％以上、より好ましくは７５％以上、より好ましくは８８％以上、より好ましくは９５％以上である。
【００５６】
好ましくは、重合後、１つ以上のビニルモノマーの重合単位は、ペレット全体に均一に分散される。均一性は、ペレットの断面を切り開いて、エネルギー分散分光法（ＳＥＭ／ＥＤＳ）とともに走査型電子顕微鏡を使用して、断面の放射状の線に沿った１つ以上の要素の分散を調べることによって調べられ得る。中心の試料は、距離０．９＊Ｒの試料と比較されてもよく、式中、Ｒは半径方向距離である。好ましくは、０．９＊Ｒでのビニルモノマーの重合単位の濃度とビニルモノマーの重合単位の濃度との比は、０．８：１〜１．２：１である。
【００５７】
好ましくは、ビニルモノマーの重合単位は、ポリオレフィンブロックコポリマーによって囲まれたビニルモノマーの重合単位の小さな丸いドメインを形成する。好ましくは、ビニルモノマーの重合単位の平均ドメインは、２５０ｎｍを超える寸法を有さない。ビニルモノマーの重合単位のドメインは、ペレットの断面を切断してから、原子間力顕微鏡を使用して断面の表面を調べることによって特徴付けられ得る。
【００５８】
本発明は、任意の特定のメカニズムに限定されないが、以下の重合メカニズムが想到される。開始剤は、ポリオレフィンブロックコポリマーのアモルファスブロックにある炭素原子から水素を引き抜くラジカルを生成する。この抽象化により、ポリオレフィンブロックコポリマーに結合したラジカルが作られ、そのラジカルがビニルモノマーの重合を開始し、これは、ポリオレフィンブロックコポリマーから成長するモノマーの鎖で重合する。
【００５９】
以下は、本発明の実施例である。
以下の略語が使用される：
ＬＭＡ＝ラウリルメタクリレート
ＢＭＡ＝ブチルメタクリレート
ＭＭＡ＝メチルメタクリレート
ｔ−ＢＰＯ＝ｔ−ブチルペルオクトエート（ｔ−ブチルペルオキシ−２−エチルヘキサノエートとも呼ばれる）ペルオキシエステル（Ａｋｚｏ  ＮｏｂｅｌからのＴＲＩＧＯＮＯＸ（商標）２１Ｓ）
ＰＯ＝ポリオレフィン
ＰＯ−Ｂ１＝エチレン／１−オクテンブロックコポリマー
ＰＯ−Ｂ２＝ＰＯ−Ｂ１とは異なるエチレン／１−オクテンブロックコポリマー
ＰＯ−Ｓ１＝エチレン／１−オクテン統計的コポリマー
ＰＯ−Ｓ２＝ＰＯ−Ｓ１とは異なるエチレン／１−オクテン統計的コポリマー
Ｅｘ＝実施例
【００６０】
試料は、「Ａ」または「Ｂ」の２つの方法のうちの１つを使用して作製した。方法Ａでは、（０ｇまたは６０ｇのトルエンのいずれかとともに）１４０ｇのポリオレフィンペレットを１０００ｇの水に添加し、得られた反応混合物を８５℃まで加熱した。モノマーミックス（６０ｇのモノマーおよびｔ−ＢＰＯ）を３０分かけて添加した。ｔ−ＢＰＯの量は、モノマーに基づいて３重量％であった。モノマーミックスを添加した後、反応を８５℃で１時間保持した後、９５℃で１時間保持した（存在する場合、トルエンは、Ｄｅａｎ−Ｓｔａｒｋトラップを用いて８５〜１００℃に加熱中に除去した）。次いで、混合物を冷却し、濾過した。ペレットを６０℃の真空オーブンで乾燥させた。すべての本発明の実施例において、約２００ｇのポリマーを除去した（１００％の収率）。
【００６１】
方法Ｂでは、方法Ａと同じ量のポリオレフィンペレット、溶媒（使用する場合）、モノマー、開始剤を使用した。方法Ｂでは、ポリオレフィンペレット、溶媒（使用する場合）、モノマー、および開始剤を２３℃で一緒に混合し、次いで、水を室温で添加し、次いで、スラリーを８５℃まで加熱した。
【００６２】
グラフト化率は、テトラヒドロフラン（ＴＨＦ）またはトルエンのいずれかを使用して、上記のように決定し、どちらの溶媒でも同じ結果が得られた。試料を２５℃で２時間膨潤させた後、分離して乾燥させた。
【００６３】
実施例１：（メタ）アクリルモノマーによるグラフト化
メタクリルモノマーを使用する以下のグラフト組成物を、以下の方法Ａを使用して作製した。示されている量は、総ポリマー（ポリオレフィンブロックコポリマーおよびすべてのビニルモノマー）に基づく重量パーセントである。「Ｃ」で始まる実施例の番号は、比較例である。「ｎｍ」は、測定されていないことを意味する。
【表１】
2021506998.tif 000004
【００６４】
比較例Ｃ４、Ｃ６、およびＣ７は、統計的コポリマーであり、ブロックコポリマーではないポリオレフィンポリマーを使用した。すべてがひどく膨潤して、グラフト化反応を行うことができなかった。
【００６５】
グラフト化のために（メタ）アクリルモノマーを使用して、表１に記載されたものと同様の試料を、方法Ｂを使用して作製した。得られた材料は、表１に記載されたものと同等であった。
【００６６】
実施例２：スチレンモノマーによるグラフト化
グラフト化は、方法Ｂを使用して、ビニルモノマーとしてスチレンを用いて行った。トルエンは、重合中の膨潤に使用した。他の溶媒は、％グラフト化の試験に使用した。示されている量は、総ポリマー（ポリオレフィンブロックコポリマーおよびすべてのビニルモノマー）に基づく重量パーセントである。結果は、以下の通りであった。
【表２】
2021506998.tif 000005
【００６７】
スチレンモノマーは、トルエンの有無にかかわらず、よくグラフトする。最高レベルのトルエンは、高い％グラフト化（９２．８％）を有したが、そのレベルは、より少ないトルエンを使用して、またはトルエンを使用せずにグラフト化した試料よりも低くなった。
【００６８】
実施例３：アクリルポリマーとの適合性
２つの試料は、ポリオレフィンブロックコポリマーとアクリルポリマー粒子（アクリル−１）とをブレンドすることによって調製した。アクリル−１は、架橋ポリ（ＢＡ）のコアおよびポリ（ＭＭＡ）のシェルを有した。
【００６９】
比較例Ｃ１４を作製するために、ＰＯ−Ｂ１（８０重量％）およびアクリル−１（２０重量％）を２本のロールミル（Ｃｏｌｌｉｎ  Ｍｉｌｌ（Ｗ．Ｈ．Ｃｏｌｌｉｎ  ＧｍｂＨ  Ｍａｓｃｈｉｅｎｅｆａｂｒｉｋ、Ａｉｃｈａｃｈ、Ｇｅｒｍａｎｙ）を用いて、１８５℃で５分間処理した。粉砕完了後、溶融ポリマーを金属ロールから剥がし、動作温度１８０℃の条件下ならびに５０００ｐｓｉで３分間、その後２００００ｐｓｉで２分間、および２００００ｐｓｉで５分間の冷却期間（２３℃、室温）のプレス条件下で、ＣＡＲＶＥＲ（商標）プレス（Ｃａｒｖｅｒ  Ｐｒｅｓｓ  Ｉｎｃ．，Ｍｅｎｏｍｏｎｅｅ  Ｆａｌｌｓ、ＷＩ）を用いて、５００マイクロメートル厚のシートに圧縮成形した。
【００７０】
実施例Ｅｘ１５を作製するために、材料Ｅｘ５（８０重量％）およびアクリル−１（２０重量％）を、比較例Ｃ１４と同じ方法によって粉砕およびプレスした。
Ｃ１４およびＥｘ１５のそれぞれについて、プレスされたプラークから長方形を切り取り、機械式引張試験機に入れて、最長方向で延伸した。引張試験機から取り出した後の試料の外観は、以下の通りであった。
【表３】
2021506998.tif 000006
【００７１】
表３は、（メタ）アクリルモノマーでグラフト化されたポリオレフィンブロックコポリマー（Ｅｘ５）が、グラフト化されていないポリオレフィンブロックコポリマー（ＰＯ−Ｂ１）よりも他のアクリルポリマーとはるかに適合性であることを示している。
【００７２】
実施例４−塗装性
塗装性試料の調製：
Ｅｘ１の乾燥したグラフト化ペレットを金属型に入れ、厚さ３．２ｍｍ（１／８インチ）の薄いプラークにプレスした。ＣＡＲＶＥＲプレス（Ｃａｒｖｅｒ  Ｐｒｅｓｓ  Ｉｎｃ．，Ｍｅｎｏｍｏｎｅｅ  Ｆａｌｌｓ、Ｗｉｓｃｏｎｓｉｎ）を、１８５℃の動作温度ならびに２．２６８トンで３分間、その後９．０７トンで２分間、および９．０７トンで５分間の冷却期間（２３℃）のプレス条件で使用した。ＰＯ−Ｂ１の乾燥ペレットを粉砕し、同じ方法でプレスした。
【００７３】
塗装性を以下の通り試験した：水性のダインペン（ＥｎｅｒＤｙｎｅ、Ｅｎｅｒｃｏｎ  Ｉｎｄｕｓｔｒｉｅｓ  Ｃｏｒｐ．，Ｍｅｎｏｍｏｎｅｅ  Ｆａｌｌｓ、ＷＩ  ＵＳＡ製）を使用して、プラーク試料の表面エネルギーを試験した。
【表４】
2021506998.tif 000007
【００７４】
ダインペンの読み取り値が高いほど、グラフト化された試料の表面が、グラフト化されていないポリオレフィンブロックコポリマーの表面よりも塗料またはインクを受け取りやすいことを示している。
【国際調査報告】
2021506998.tif 000008
2021506998.tif 000009